본 발명 의 Ni - P - Mg 계 구리 합금 에서 는 , 최종 냉간 압연 전 의 단경 b 가 10 ㎚ 미만 인 제 2 상 입자 는 , 가공 변형 η = 2 이상 의 최종 냉간 압연 가공 을 실시 하 면 , 제 2 상 입자 가 파괴 , 분해 되 어 구리 중 에 재 고용 되 고 , 도전 율 을 저하 시켜 바람직 하 지 않 다 . 한편 , 최종 냉간 압연 전 의 단경 이 10 ㎚ 이상 인 제 2 상 입자 는 , 가공 변형 η = 2 이상 의 압연 가공 이 라도 재 고용 되 기 어렵 고 , 10 ㎚ 이상 의 제 2 상 입자 로서 존재 하 여 , 석출 강화 및 가공 강화 에 기여 한다 . 특히 단경 b 가 20 ㎚ 이상 인 제 2 상 입자 는 압연 전후 에서 크기 의 변화 가 적 고 , 냉간 압연 에 의해 제 2 상 입자 가 파괴 , 고용 되 기 어려워진다 . 한편 , 압연 전 의 장경 a 가 50 ㎚ 를 초과 하 고 , 또한 단경 이 25 ㎚ 를 초과 하 는 제 2 상 입자 는 압연 후 에 도 그 크기 를 유지 하 는데 , 개개 의 제 2 상 입자 의 체적 이 크 기 때문 에 , 구리 합금 중 의 제 2 상 입자 의 분산 간격 이 너무 커 지 기 때문 에 석출 강화 및 가공 강화 가 얻 어 지 지 않 게 된다 .